(57)【要約】【課題】木質複合板の製造方法を提供する。【解決手段】本発明は、接着剤をベース基材の少なくとも一面に添加して接着層を形成させる接着層形成工程、接着剤を添加した木質小片等を接着層に配置する配置工程、並びに木質小片等を配置したベース基材を熱圧締して、木質小片等からなる表面基材とベース基材とが接着された木質複合板を得る熱圧成形工程を含む、木質複合板の製造方法であって、（ｉ）接着層形成工程が、イソシアネート系接着剤と水との混合物をベース基材の少なくとも一面に噴霧添加して接着層を形成させる工程であること、（ｉｉ）熱圧成形工程の熱圧締が１８０℃超〜２３０℃の範囲の熱盤温度又は３．０ＭＰａ〜５．５ＭＰａの範囲の最大面圧で行われること、（ｉｉｉ）表面基材がベース基材の一面に接着された木質複合板を製造する場合、熱圧成形工程の熱圧締が、木質小片等配置面側の熱盤温度を反対面側の熱盤温度より低温にして行なわれることの少なくとも１を特徴とする前記製造方法に関する。【選択図】なし【特許請求の範囲】
【請求項１】
接着剤をベース基材の少なくとも一面に添加して接着層を形成させる接着層形成工程、
接着剤を添加した木質小片及び／若しくは木質繊維又はそれらの堆積物を前記接着層に配置する配置工程、並びに
配置工程で得た木質小片及び／若しくは木質繊維又はそれらの堆積物を配置したベース基材を熱圧締して、木質小片及び／又は木質繊維からなる表面基材とベース基材とが接着された木質複合板を得る熱圧成形工程
を含む、木質複合板の製造方法であって、
以下の（ｉ）〜（ｉｉｉ）
（ｉ）接着層形成工程が、イソシアネート系接着剤と水との混合物をベース基材の少なくとも一面に噴霧添加して接着層を形成させる工程であること
（ｉｉ）熱圧成形工程の熱圧締が１８０℃超〜２３０℃の範囲の熱盤温度又は３．０ＭＰａ〜５．５ＭＰａの範囲の最大面圧で行われること
（ｉｉｉ）表面基材がベース基材の一面に接着された木質複合板を製造する場合、熱圧成形工程の熱圧締が、木質小片及び／若しくは木質繊維又はそれらの堆積物を配置した面側の熱盤温度を当該面と反対側のベース基材面側の熱盤温度より低温にして行なわれること
の少なくとも１を特徴とする前記製造方法。
【請求項２】
（ｉ）の接着層形成工程におけるイソシアネート系接着剤と水との混合物が、１０質量部のイソシアネート系接着剤と１〜５質量部の水との乳化物又は衝突混合物である、請求項１に記載の製造方法。
【請求項３】
（ｉｉｉ）の熱圧成形工程の熱圧締における、木質小片及び／若しくは木質繊維又はそれらの堆積物を配置した面側の熱盤温度が１１０℃〜１４５℃であり、当該面と反対側のベース基材面側の熱盤温度が１５０℃〜２３０℃である、請求項１に記載の製造方法。
【発明の詳細な説明】
【技術分野】
【０００１】
本発明は、床材やその他の内装材などの基材として用いられる木質複合板の製造方法に関する。
【背景技術】
【０００２】
通常、住宅の床仕上材として広く普及しているフローリング（以下、ＦＬ）には、主に基材の表面に突板、合成樹脂製シート、印刷紙などの化粧シートを貼付して得られる複合ＦＬが用いられている。
【０００３】
複合ＦＬの基材には、合板、繊維板、パーティクルボード（以下、ＰＢ）などの木質板が用いられる場合がある。
【０００４】
しかし、合板のみを用いると表面性が劣ることや表層密度が低いため耐傷性に劣るなどの問題がある。一方、繊維板やＰＢのみを用いると寸法安定性に劣るなどの問題がある。
【０００５】
このため、合板上に繊維板を貼付することにより、表面性、耐傷性や寸法安定性を全て有する木質複合板が多く用いられている。
【０００６】
しかし、合板と繊維板を貼り合せた木質複合板は、２種類の木質板の生産工程及びこれら木質板の複合化工程が必要となるため、煩雑な工程によりコストが高くなることや、物性の異なる合板と繊維板を貼り合わせると反りを生じる等の問題がある。
【０００７】
このため、特許文献１、２のような、反りを低減するため厚さを１．３５ｍｍ厚や０．４ｍｍ〜１．０ｍｍ厚に薄くした繊維板が用いられているが、コストは低減されないことや反りの改善も十分ではないという問題があった。
【０００８】
一方、特許文献３、４のような、仮圧締後又は熱圧締後の合板の少なくとも一面に、尿素樹脂、尿素メラミン共縮合樹脂、フェノール樹脂等の接着剤を吹付混合した木粉を散布積層し、熱圧締することで得られる合板が提案されている。
【０００９】
また、特許文献５のような、仮圧締前、仮圧締後、熱圧締後の針葉樹合板や針葉樹ＬＶＬの少なくとも一面に、フェノール樹脂、メラミン樹脂等の接着剤を噴霧混合した木質繊維を載置し、熱圧締することで表面に厚さ１〜２ｍｍの繊維層を形成する木質材が提案されている。
【００１０】
このような仮圧締前、仮圧締後、熱圧締後の合板などの少なくとも一面に、接着剤を噴霧混合した木粉や木質繊維などを配し熱圧締する方法は、工程合理化によるコスト低減効果が大きいが、合板などと木粉層や木質繊維層の界面のはく離が起こりやすいため十分な内部結合力が必要となる。しかし、特許文献３、５には、合板などと木粉層や木質繊維層界面の接着剤の有無や、内部結合力が示されていない。また、特許文献４には、界面に接着剤を塗布することが示されているが、接着剤の種類や塗布方法、内部結合力が示されていない。さらに、特許文献３、４には、反りの低減方法が示されていない。
【００１１】
また、特許文献５では、熱圧締後の木質繊維層は１〜２ｍｍ厚さであり、合板などの両面に木質繊維層を形成すると反りのないことが示されている。しかし、木質繊維層の厚さが１〜２ｍｍでは耐傷性に問題があり、加えて、合板が針葉樹の場合、表面性に問題を生じる。また、両面に木質繊維層を形成するとコストアップとなる。
【００１２】
特許文献６のような、合板上にイソシアネート系などの接着剤を塗布した木粉を散布し、熱圧締により０．５〜２．０ｍｍ厚さの木材小片層を形成するフロアー用台板が提案されている。しかし、木粉に添加する接着剤が多量に必要となりコストを要することや合板と木粉層界面の接着剤の有無や内部結合力が示されていないことなど問題があった。また、木粉層が薄く耐傷性に問題のあることや、合板が針葉樹の場合、表面性にも問題を生じる。
【００１３】
特許文献７、８のように、ＰＢや繊維板等の製造時に木質粒子や繊維に水乳化したジフェニルメタンジイソシアネート（ＭＤＩ）を吹付添加して得られるボード類が示されている。この際のＭＤＩと水の質量比は１０：１０〜１０：１５程度である。ＭＤＩに対する水の添加割合は、熱圧締前のマット含水率の調整が主な目的であるため、その他種々の質量比をとり得る。
【００１４】
特許文献９、１０のように、床材や化粧材の基材の製造時において、製品合板などと製品繊維板を接着する際の接着剤には、水性ビニルウレタン系や酢酸ビニル系などが用いられている。また、ウレタンホットメルト接着剤が用いられる場合もある。
【００１５】
特許文献１１、１２のように、合板や繊維板などと０．１〜０．２ｍｍ厚程度の薄い化粧シートの接着に用いるウレタンホットメルト接着剤に関する発明の中で、接着剤の添加方法としてあらゆる塗布機が挙げられ、その中に噴霧添加する装置が含まれている。
【００１６】
特許文献１３のように、ＭＤＦ若しくはＭＤＦを基材とした木質ボードを家具や建材に利用する際に、最終的な化粧加工後に反りのない製品とするため、化粧加工前の基材の化粧処理面に凸反りを形成させる方法が提案されている。具体的には、ＭＤＦ単体の熱圧締工程において、凸面側を高温、凹面側を低温というように上下熱盤を異なる温度とすることや、ＭＤＦと単板積層板などの複合材の製造過程において、熱圧締後の製品ＭＤＦと熱圧締前の単板積層マットを複合化する際の熱圧締時に下層単板を異なる含水率とすることなどである。しかし、ＭＤＦ単体ではＦＬ利用する際の寸法安定性が十分でない、合板などと複合化する際のコストや反りの低減方法及び内部結合力が示されていないなどの問題がある。ＭＤＦと単板積層板の複合材については、熱圧締後の製品ＭＤＦと熱圧締前の単板積層マットの複合化のため、ＭＤＦ側の未硬化の接着剤を有効利用できずコスト低減が十分でないこと、下層単板の含水率が高いためパンクを生じやすくなるなど問題を生じる。さらに、これら基材に凸反りを形成させる方法は、化粧加工時に水分と熱が反りに影響を及ぼす突板加工を行う場合に有効であったが、近年、突板加工は大きく減少し、化粧加工前の基材に反りの低減されたものが求められているが、基材の反りの低減方法が示されていない。
【先行技術文献】
【特許文献】
【００１７】
【特許文献１】特開平０９−２８７２７４号公報
【特許文献２】特開平１０−８６１０３号公報
【特許文献３】特開昭５３−３２１０３号公報
【特許文献４】特開平０５−２３７８０９号公報
【特許文献５】特開平０４−５２１０２号公報
【特許文献６】特開２００８−１７９０６５号公報
【特許文献７】特開２０００−１１９６２６号公報
【特許文献８】特開２０００−２２９３０８号公報
【特許文献９】特開２０１３−１２７１８８号公報
【特許文献１０】特開２０１１−３１４６３号公報
【特許文献１１】特開２０１５−１９６７６８号公報
【特許文献１２】特開２０１６−１０８５１０号公報
【特許文献１３】特開平０６−１５５４２２号公報
【発明の開示】
【発明が解決しようとする課題】
【００１８】
本発明における課題は、ＦＬやその他の内装材などの基材として利用可能であり、十分な内部結合力を有し、反りやコストが低減される木質複合板の製造方法を提供することにある。
【課題を解決するための手段】
【００１９】
本発明者らは、木質複合板の接着剤及び熱圧締条件を種々検討した結果として、下記の各発明を完成させた。
【００２０】
（１）接着剤をベース基材の少なくとも一面に添加して接着層を形成させる接着層形成工程、
接着剤を添加した木質小片及び／若しくは木質繊維又はそれらの堆積物を前記接着層に配置する配置工程、並びに
配置工程で得た木質小片及び／若しくは木質繊維又はそれらの堆積物を配置したベース基材を熱圧締して、木質小片及び／又は木質繊維からなる表面基材とベース基材とが接着された木質複合板を得る熱圧成形工程
を含む、木質複合板の製造方法であって、
以下の（ｉ）〜（ｉｉｉ）
（ｉ）接着層形成工程が、イソシアネート系接着剤と水との混合物をベース基材の少なくとも一面に噴霧添加して接着層を形成させる工程であること
（ｉｉ）熱圧成形工程の熱圧締が１８０℃超〜２３０℃の範囲の熱盤温度又は３．０ＭＰａ〜５．５ＭＰａの範囲の最大面圧で行われること
（ｉｉｉ）表面基材がベース基材の一面に接着された木質複合板を製造する場合、熱圧成形工程の熱圧締が、木質小片及び／若しくは木質繊維又はそれらの堆積物を配置した面側の熱盤温度を当該面と反対側のベース基材面側の熱盤温度より低温にして行なわれること
の少なくとも１を特徴とする前記製造方法。
（２）（ｉ）の接着層形成工程におけるイソシアネート系接着剤と水との混合物が、１０質量部のイソシアネート系接着剤と１〜５質量部の水との乳化物又は衝突混合物である、（１）に記載の製造方法。
（３）（ｉｉｉ）の熱圧成形工程の熱圧締における、木質小片及び／若しくは木質繊維又はそれらの堆積物を配置した面側の熱盤温度が１１０℃〜１４５℃であり、当該面と反対側のベース基材面側の熱盤温度が１５０℃〜２３０℃である、（１）に記載の製造方法。
【発明の効果】
【００２１】
本発明に係る木質複合板の製造方法は、工程合理化や接着剤及びその添加方法、熱圧締条件などにより低コストで十分な内部結合力を有し、かつ、反りの低減を図れるという優れた効果がある。ベース基材としてストランド・パーティクルボード（ＳＰＢ）やＰＢを用いることにより、さらに低コスト化が図れる。
【発明を実施するための形態】
【００２２】
本発明は、接着剤をベース基材の少なくとも一面に添加して接着層を形成させる接着層形成工程、
接着剤を添加した木質小片及び／若しくは木質繊維又はそれらの堆積物を前記接着層に配置する配置工程、並びに
配置工程で得た木質小片及び／若しくは木質繊維又はそれらの堆積物を配置したベース基材を熱圧締して、木質小片及び／又は木質繊維からなる表面基材とベース基材とが接着された木質複合板を得る熱圧成形工程
を含む、木質複合板の製造方法であって、
以下の（ｉ）〜（ｉｉｉ）
（ｉ）接着層形成工程が、イソシアネート系接着剤と水との混合物をベース基材の少なくとも一面に噴霧添加して接着層を形成させる工程であること
（ｉｉ）熱圧成形工程の熱圧締が１８０℃超〜２３０℃の範囲の熱盤温度又は３．０ＭＰａ〜５．５ＭＰａの範囲の最大面圧で行われること
（ｉｉｉ）表面基材がベース基材の一面に接着された木質複合板を製造する場合、熱圧成形工程の熱圧締が、木質小片及び／若しくは木質繊維又はそれらの堆積物を配置した面側の熱盤温度を当該面と反対側のベース基材面側の熱盤温度より低温にして行なわれること
の少なくとも１を特徴とする前記製造方法に関する。
【００２３】
木質複合板は、木質の、すなわち針葉樹材、広葉樹材、建築廃木材等あらゆる種類の木材の他、竹、ケナフ、バガス、稲わら等のリグニンとセルロースを含有する物質を原料とした複合板である。また、複合板とは、例えば、木質小片と単板のように複数の構成要素からなる板状の材料を意味する。
【００２４】
本発明の製造方法は、接着剤をベース基材の少なくとも一面に添加して接着層を形成させる接着層形成工程を含む。
【００２５】
本発明におけるベース基材は、熱圧成形により木質複合板を製造する際の土台となる材料である。ＦＬとして利用するための木質複合板を製造する場合、ベース基材には、平面方向と厚さ方向の寸法安定性に優れる、主に厚さが９ｍｍ程度の合板又は木質ボードを用いることができる。合板には主に南洋材合板、輸入植林木合板、国産針葉樹合板などが用いられる。木質ボードとしては、特に、特開２００２−２４０００９号公報及び本発明者らの報告（吹野  信、堀江秀夫、佐藤  司、小川尚久：「ストランド・パーティクルボード（ＳＰＢ）の製造技術（第１報）適性製造条件と吸水厚さ膨張率の抑制方法」、木材学会誌、４５（６）、４７１−４７８（１９９９））に示すような平面方向と厚さ方向の寸法安定性に優れるＳＰＢが好適である。ＦＬ以外で寸法安定性を求められない用途の内装材として利用される木質複合板を製造する場合は、安価なＰＢを用いることができる。
【００２６】
ベース基材は、熱圧締後に前記合板や木質ボードとなる仮圧締前の堆積単板やマット、仮圧締後の半製品状態のものでもよい。
【００２７】
熱圧成形前のベース基材の含水率は２０％程度以下、特に１５％程度以下であることが好ましい。含水率が２０％程度より高い場合は熱圧時間が長くなって生産性が低下したり、熱圧締後の解圧時にパンクを生じ易くなるなどの傾向が認められる。
【００２８】
ベース基材の少なくとも一面には接着剤が添加され、接着層が形成される。接着層形成工程における接着剤としては、イソシアネート系接着剤、特にジフェニルメタンジイソシアネート（ＭＤＩ）が好ましい。添加方法は、噴霧添加であり、少量の樹脂で薄く均質な接着層を得るため、噴霧した接着剤溶液が噴霧圧の及ぶ範囲で直接ベース基材の表面に添加されるよりも、ベース基材の十分に上方から噴霧され、一旦、接着剤添加装置内でミスト状となった接着剤溶液が接着剤添加装置下部に位置するベース基材の表面上に重力により散布堆積するように添加されるのが好ましい。
【００２９】
本発明の製造方法は、接着剤を添加した木質小片及び／若しくは木質繊維又はそれらの堆積物を前記接着層に配置する配置工程を含む。ここで木質小片とは、主に化粧ＰＢの化粧シートが接着されるＰＢ表層に用いられる微細な小片であり、また木質繊維とは、主に繊維板の製造に用いられる繊維である。
【００３０】
これら木質小片や木質繊維に接着剤を噴霧添加する。ここで噴霧添加される接着剤は、接着層形成工程における接着剤とは関係なく選択することができ、例えばユリア樹脂接着剤、メラミン・ユリア共縮合樹脂接着剤、フェノール樹脂接着剤、イソシアネート系接着剤など通常のあらゆる接着剤を単独使用又は併用できるが、特にイソシアネート系接着剤単独、イソシアネート系接着剤とメラミン・ユリア共縮合樹脂接着剤又はフェノール樹脂接着剤などの併用が好ましい。なお、イソシアネート系接着剤の中でも、特にジフェニルメタンジイソシアネート（ＭＤＩ）が好適である。
【００３１】
これら接着剤を噴霧添加した木質小片及び／若しくは木質繊維又はそれらの堆積物は、主に表面性や表面硬度を向上させる目的で、ベース基材に形成された前記接着層に、熱圧締後の厚さ０．５ｍｍ〜４．０ｍｍ程度、好ましくは２．１ｍｍ〜３．０ｍｍ程度、密度０．６５ｇ／ｃｍ３〜１．２０ｇ／ｃｍ３程度、好ましくは０．７５ｇ／ｃｍ３〜１．１０ｇ／ｃｍ３程度となるよう配置される。すなわち、前記接着層上に木質小片及び／又は木質繊維を散布堆積させる。あるいは、木質小片及び／又は木質繊維を散布堆積し仮圧締した堆積物を前記接着層上に配置する。木質小片及び／若しくは木質繊維を散布堆積したもの又はそれらを仮圧締した堆積物上にベース基材の前記接着層が形成された面を配置してもよい。
【００３２】
接着層に配置される木質小片及び／若しくは木質繊維又はそれらの堆積物の含水率は５％〜２５％程度、特に１０％〜２０％程度であることが好ましい。含水率が５％程度より低いときは、厚さ方向の寸法安定性が劣る又は表層密度が高まらないといった傾向が認められるようになり、２５％程度より高い場合は、熱圧時間が長くなり生産性が低下したり熱圧締後の解圧時にパンクを生じ易くなるなどの傾向が認められるようになる。
【００３３】
本発明の製造方法は、配置工程で得た木質小片及び／若しくは木質繊維又はそれらの堆積物を配置したベース基材を熱圧締して、木質小片及び／又は木質繊維からなる表面基材とベース基材とが接着された木質複合板を得る熱圧成形工程を含む。
【００３４】
本発明における表面基材は、木質小片及び／若しくは木質繊維又はそれらの堆積物を配置したベース基材を熱圧締することでベース基材と接着した形で得られる、木質複合板を構成する木質材料である。表面基材は、土台であるベース基材の少なくとも一面に接着された、木質複合板の表面に位置する基材を意味し、美観の付与を主な目的とした加工層及び表面加工の保護を目的として積層された材料を意味するものではない。
【００３５】
上記接着層形成工程、配置工程及び熱圧成形工程によって、木質複合板が製造されるが、かかる本発明の製造方法は、さらに下記（ｉ）〜（ｉｉｉ）の少なくとも１を特徴とする。
（ｉ）接着層形成工程が、イソシアネート系接着剤と水との混合物をベース基材の少なくとも一面に噴霧添加して接着層を形成させる工程であること
（ｉｉ）熱圧成形工程の熱圧締が１８０℃超〜２３０℃の範囲の熱盤温度又は３．０ＭＰａ〜５．５ＭＰａの範囲の最大面圧で行われること
（ｉｉｉ）表面基材がベース基材の一面に接着された木質複合板を製造する場合、熱圧成形工程の熱圧締が、木質小片及び／若しくは木質繊維又はそれらの堆積物を配置した面側の熱盤温度を当該面と反対側のベース基材面側の熱盤温度より低温にして行なわれること
【００３６】
（ｉ）は、接着層形成工程に関する特徴であり、具体的には接着層を形成する接着剤がイソシアネート系接着剤と水との混合物、特にイソシアネート系接着剤と水との乳化物又は衝突混合物であり、それらが噴霧添加されるという特徴である。イソシアネート系接着剤と水との混合比は、好ましくは質量比でイソシアネート系接着剤：水＝１０：１〜１０：５程度、より好ましくは１０：２〜１０：４程度である。上記範囲よりも水の割合が小さいと、熱圧締後に反りが生じ易くなる傾向が認められるようになる。また、接着剤溶液の粘度が上がること及び接着剤溶液量が少なくなることにより、噴霧添加した際の接着剤溶液の点数が減少し、内部結合力が低下する傾向も認められるようになる。逆に水の割合が大きいと、熱圧締時にパンクを生じたり、接着剤溶液量が多くなりすぎて接着に必要な樹脂分量が噴霧添加できず、オーバーフローしたりする傾向が認められるようになる。なお、噴霧添加量は、樹脂分換算で３５ｇ／ｍ２〜７０ｇ／ｍ２程度、好ましくは４５ｇ／ｍ２〜６０ｇ／ｍ２程度であればよい。
【００３７】
接着層形成工程において、イソシアネート系接着剤と水との混合物、特に１０質量部のイソシアネート系接着剤と１〜５質量部の水との乳化物又は衝突混合物をベース基材の少なくとも一面に噴霧添加して接着層を形成させた後の熱圧締は、標準条件すなわち熱盤温度１１０℃〜１４５℃程度、最大面圧１．５ＭＰａ〜２．５ＭＰａ程度で行ってもよく、（ｉｉ）又は（ｉｉｉ）に示される条件で行ってもよい。ここで最大面圧とは、熱圧締される材料が受ける単位面積当たりの最大圧締圧力を示す。係る工程を経ることにより、十分な内部結合力及び反りの小さい木質複合板を得ることができる。
【００３８】
なお、熱盤温度が１１０℃程度、プレスの最大面圧が１．５ＭＰａ程度より低い場合、熱圧時間や加圧時間が長くなって生産性が低下する、寸法安定性が劣る、表層密度が高まらないなどの傾向が認められるようになる。
【００３９】
（ｉｉ）は、接着層における接着剤に依存しない、熱圧締の条件に関する特徴であり、熱盤温度１８０℃超〜２３０℃程度又は最大面圧３．０ＭＰａ〜５．５ＭＰａ程度のように、熱盤温度又は最大面圧の少なくとも一方を前記標準条件より高くするという特徴である。この条件によって熱圧締を行うことで、反りの小さい木質複合板を得ることができる。
【００４０】
熱盤温度が２３０℃程度より高い場合やプレスの最大面圧が５．５ＭＰａ程度より高い場合、熱圧締後の解圧時にパンクが生じ易くなるなどの傾向が認められるようになる。
【００４１】
（ｉｉｉ）は、接着層における接着剤に依存しない、熱圧締の条件に関する特徴であり、表面基材がベース基材の一面に接着された木質複合板を製造する場合、木質小片及び／若しくは木質繊維又はそれらの堆積物を配置した面側の熱盤温度を、当該面の反対側のベース基材面側の熱盤温度より低温にして熱圧締するという特徴である。具体的には、木質小片及び／若しくは木質繊維又はそれらの堆積物を配置した面側の熱盤温度を１１０℃〜１４５℃程度、好ましくは１２０℃〜１４０℃程度とし、当該面の反対側のベース基材面側の熱盤温度を１５０℃〜２３０℃程度、好ましくは１５５℃〜２００℃程度とするものである。木質小片及び／若しくは木質繊維又はそれらの堆積物を配置した面側の熱盤温度が１１０℃程度より低い場合、熱圧時間が長くなるため生産性が低下する、寸法安定性に劣る、表層密度が高まらないなどの傾向が認められるようになる。また、１４５℃程度より高い場合、反りの低減効果が小さくなる傾向が認められるようになる。一方、木質小片及び／若しくは木質繊維又はそれらの堆積物を配置した面側と反対側のベース基材面側の熱盤温度が１５０℃程度より低い場合、反りの低減効果が小さくなる傾向が認められ、また、２３０℃より高い場合、熱圧締後の解圧時にパンクを生じ易くなる傾向が認められるようになる。
【００４２】
以下の実施例によって本発明をさらに詳細に説明する。
【実施例】
【００４３】
＜実施例１＞
２．０ｍｍ厚、３０ｃｍ角のトドマツ単板５枚を用意し、各隣接単板の界面にフェノール樹脂接着剤を溶液量で２１１ｇ／ｍ２（樹脂分換算９３ｇ／ｍ２）程度塗布した。繊維方向が交差するように積層し、最大面圧１．０ＭＰａ程度で３０分間程度仮圧締し、本発明におけるベース基材となる仮圧締済合板を得た。
【００４４】
仮圧締済合板の一面に、質量比でＭＤＩ：水＝１０：３程度となるよう水で乳化したＭＤＩ溶液を６７ｇ／ｍ２（樹脂分換算５１ｇ／ｍ２）程度噴霧添加し、接着層を形成させた。接着層上に、予め接着剤としてＭＤＩを全乾木質重量比で１０％程度噴霧添加した化粧ＰＢの表層用の木質小片を、熱圧締後の厚さが２．７ｍｍ程度、密度が０．８０ｇ／ｃｍ３程度となるよう散布堆積した。
【００４５】
表層用の木質小片を散布堆積した合板を、熱盤温度１３５℃程度、最大面圧２．０ＭＰａ程度で熱圧締し、木質複合板１を得た。得られた木質複合板について、２０℃・６５％ＲＨの恒温恒湿室に放置し、恒量となった際の反り量や平面方向の長さ変化率、ＪＩＳ  Ａ  ５９０８に準じた気乾密度、はく離強さ（内部結合力）、吸水厚さ膨張率を測定した。反り量とは、木質複合板を測定台に載置し、１枚につき表裏各４隅とその中央４点の計１６点における測定台水平面から板材下面までの隙間量の平均値である。また、平面方向の長さ変化率とは、２０℃・６５％ＲＨで恒量となった際の寸法をＬ１、１０５℃のオーブンで４８時間乾燥し全乾状態となった際の寸法をＬ０とした場合、平面方向の寸法変化率（％）＝（Ｌ１−Ｌ０）／Ｌ０×１００である。これらの結果を表１に示す。
【００４６】
＜実施例２＞
熱圧締条件以外、実施例１と同じ方法で木質複合板２を得た。なお、熱圧締条件は、熱盤温度２００℃程度、最大面圧２．０ＭＰａ程度とした。実施例１と同じ物性試験を行った結果を表１に示す。
【００４７】
＜実施例３＞
熱圧締条件以外、実施例１と同じ方法で木質複合板３を得た。なお、熱圧締条件は、熱盤温度１３５℃程度、最大面圧４．０ＭＰａ程度とした。実施例１と同じ物性試験を行った結果を表１に示す。
【００４８】
＜実施例４＞
実施例１と同じ方法で得た仮圧締済合板を、熱盤温度１１０℃程度、最大面圧１．０ＭＰａ程度で２７０秒間程度熱圧締し、本発明におけるベース基材となる合板を得た。実施例１と同じ方法で合板の片方の面に水乳化ＭＤＩ溶液を噴霧添加して接着層を形成させ、接着剤を噴霧添加した木質繊維を散布堆積後、実施例１と同じ条件で熱圧締して木質複合板４を得た。実施例１と同じ物性試験を行った結果を表１に示す。
【００４９】
＜実施例５＞
木質繊維に代えて木質小片を用いた以外、実施例４と同じ方法で木質複合板５を得た。実施例１と同じ物性試験を行った結果を表１に示す。
【００５０】
＜実施例６＞
熱圧締条件以外、実施例５と同じ方法で木質複合板６を得た。なお、熱圧締条件は、木質小片を散布堆積して配置した面側の熱盤温度を１３５℃程度、反対側のベース基材面側の熱盤温度を１６５℃程度、最大面圧２．０ＭＰａ程度とした。実施例１と同じ物性試験を行った結果を表１に示す。
【００５１】
＜比較例１＞
実施例１と同じ方法で得たベース基材となる仮圧締済合板の一面に水との乳化や衝突混合を行わないＭＤＩを５１ｇ／ｍ２程度噴霧添加して接着層を形成させた。実施例１と同じ方法で接着剤を噴霧添加した表面基材となる木質繊維を接着層上に散布堆積し、熱圧締して木質複合板（比較例１）を得た。得られた木質複合板について、２０℃・６５％ＲＨの恒温恒湿室に放置し、恒量となった際の反り量とＪＩＳ  Ａ  ５９０８に準じた気乾密度を測定した結果を表１に示す。
【００５２】
＜比較例２＞
実施例１と同じ方法で得たベース基材となる仮圧締済合板の片方の面にフェノール樹脂接着剤を溶液量で２１１ｇ／ｍ２（樹脂分換算９３ｇ／ｍ２）程度塗布して接着層を形成させた。実施例１と同じ方法で接着剤を噴霧添加した表面基材となる木質繊維を接着層上に散布堆積し、熱圧締して木質複合板（比較例２）を得た。得られた木質複合板について、２０℃・６５％ＲＨの恒温恒湿室に放置し、恒量となった際のＪＩＳ  Ａ  ５９０８に準じた気乾密度、はく離強さを測定した結果を表１に示す。
＜比較例３＞
【００５３】
熱圧締条件以外、実施例１と同じ方法で木質複合板（比較例３）の製造を試みた。なお、熱圧締条件は熱盤温度２００℃程度、最大面圧５．０ＭＰａ程度とした。しかしながら解圧時にパンクを生じ、木質複合板は得られなかった。
【００５４】
【表１】
2018149745.tif 000002
【００５５】
表１から明らかなように、本発明の製造方法により得られた実施例１〜６の木質複合板は、比較例２と比較して内部結合力が大きく向上する。また、ＭＤＩとフェノール樹脂接着剤は樹脂分あたりの価格が同程度であることから接着剤コストも大きく低減できる。また、熱圧締条件の内、熱盤温度のみを高くした実施例２、最大面圧のみを高くした実施例３、表裏の熱盤温度を異なる温度とした実施例６は、特に反り量が低減された。